(57)【特許請求の範囲】
【請求項１】
所定寸法のコンクリート板上へ供試接着剤を塗布してから該供試接着剤塗布面上へ防水シートを接着することにより接着サンプルを作成し、然る後該接着サンプルを〔水中浸漬→低温放置→高温放置〕を１サイクルとするサイクル劣化試験を行い、該サイクル劣化試験後の接着サンプルの接着力の変化より前記供試接着剤の寿命を評価する寿命評価試験方法において、前記浸漬は、接着サンプルのコンクリート板が中間位置まで漬かるように浸漬する半浸漬により行うことを特徴とする防水シート用接着剤の寿命評価試験方法。
【請求項２】
〔水中浸漬→低温放置→高温放置〕の１サイクルが、〔水槽内に２４時間浸漬→−２０℃の低温恒温槽内２４時間放置→８０℃の高温恒温槽内２４時間放置〕であることを特徴とする請求項１記載の防水シート用接着剤の寿命評価試験方法。
【発明の詳細な説明】
【０００１】
【発明の属する技術分野】
本発明は防水シート用接着剤の寿命評価試験方法に関するものである。
【０００２】
【従来の技術】
近年、屋上が平面となっている大形建造物ではその屋上駆体面上に防水工事を施工するようになってきている。
【０００３】
このような防水工事としてはアスファルト施工防水工事、塗膜施工防水工事、シート施工防水工事の３種が主に施工されている。
【０００４】
これらの内スファルト施工防水工事は施工厚さを厚くしないと防水性が得られないという難点があり、その上施工したアスファルト自身が可燃性が強いことが難点である。塗膜施工防水工事は施工厚さを薄くできるが、その半面耐候性が劣り、その結果施工後長年月が経つと水漏れし易いという難点がある。
【０００５】
これらに対してシート施工防水工事は迅速かつ容易に施工でき、しかも得られた施工物は厚さも薄く且つ耐候性も優れている。このためシート施工防水工事は広く実用されている。
【０００６】
このようなシート施工防水工事の手順は、まず大形建造物の屋上駆体面上に接着剤を塗布し、次にその接着剤塗布した屋上駆体面上に防水ゴムシート若しくは防水プラスチックシートを接着施工する。
【０００７】
ところでシート施工防水工事に用いられる防水ゴムシート若しくは防水プラスチックシートは工場生産品であることからシートの幅、長さが限定される。これに対して施工する大形建造物の屋上駆体面はシートより広大である。このためシート施工防水工事では隣接する防水シート同志の端末を互いにラップ接着させるようになっている。
【０００８】
この防水シート端末同志のラップ接着施工工事は、まずラップする隣接する防水シートのラップ面に接着剤を塗布し、次にその接着剤を塗布したラップ面同志を圧接することにより接着するようになっている。
【０００９】
従って防水シート施工防水工事では適切な接着剤を選択して使用することが何よりも増して重要である。
【００１０】
従来の防水シート用接着剤の寿命評価試験方法は、まず供試接着剤をスレート板に塗布し、次にその供試接着剤を塗布したスレート板へ防水シートを貼り付けて接着することにより接着サンプルとする。同様にしてこのような接着サンプルを数十本作成する。
【００１１】
次に、このようにして作成した接着サンプルを評価試験項目の耐熱寿命試験、耐水寿命試験、耐アルカリ寿命試験、耐候寿命試験等に振り分けし、次にその振り分けた評価試験項目毎に試験し、最後にそれらの寿命試験結果を総合的に評価することにより防水シート用接着剤の寿命を評価していた。
【００１２】
【発明が解決しようとする課題】
しかし従来の防水シート用接着剤の寿命評価試験方法で試験した寿命評価結果では、大きな接着力の低下は認められず、実情と合わない場合があり、その原因としては、下地がスレート板であり、現状と異なることや、実物件では水、熱、冷気、アルカリ等が複合的に作用して接着剤を劣化させることが考えられる。
【００１３】
本発明はかかる点に立って為されたものであって、その目的とするところは前記した従来技術の欠点を解消し、実際に大形建造物の屋上駆体面上に施工した防水シート施工物の寿命と近似した寿命評価結果が得られる防水シート用接着剤の寿命評価試験方法を提供することにある。
【００１４】
【課題を解決するための手段】
本発明の要旨とするところは、所定寸法のコンクリート板上へ供試接着剤を塗布してから該供試接着剤塗布面上へ防水シートを接着することにより接着サンプルを作成し、然る後該接着サンプルを〔水中浸漬→低温放置→高温放置〕を１サイクルとするサイクル劣化試験を行い、該サイクル劣化試験後の接着サンプルの接着力の変化より前記供試接着剤の寿命を評価する寿命評価試験方法において、前記浸漬は、接着サンプルのコンクリート板が中間位置まで漬かるように浸漬する半浸漬により行うことを特徴とする防水シート用接着剤の寿命評価試験方法にある。
【００１５】
本発明において〔水中浸漬→低温放置→高温放置〕の１サイクルとしては、〔水槽内へ２４時間浸漬→−２０℃の低温恒温槽内２４時間放置→８０℃の高温恒温槽内２４時間放置〕であることが好ましい。
【００１７】
また、本発明では予め実際に大形建造物の屋上駆体面上に施工した防水シート施工物の寿命と対比しておくことが望ましい。
【００１８】
【発明の実施の形態】
次に、本発明の防水シート用接着剤の寿命評価試験方法の一実施例を図面により説明する。
【００１９】
図１は本発明の防水シート用接着剤の寿命評価試験方法の一実施例を示した斜視説明図である。また、図２は図１に示されている接着サンプルの拡大斜視図である。
【００２０】
図１及び図２において１は厚さ５cm×幅３０cm×奥行３０cmのコンクリート板、２は厚さ１．２５mm×幅２５cm×奥行２５cmの供試防水シート、３はシール材、４は水、５は水槽、６は低温恒温槽、７は高温恒温槽である。
【００２１】
なお、図１及び２において図示はしないがコンクリート板１と供試防水シート２との間には供試接着剤が塗布されている。
【００２２】
即ち、本発明の防水シート用接着剤の寿命評価試験方法の一実施例では、まず図２に示すように厚さ５cm×幅３０cm×奥行３０cmのコンクリート板１を用意し、次にこのコンクリート板１上へ供試接着剤を塗布する。
【００２３】
ここにおいて供試接着剤としては予め実際の防水シート施工物で５年間の寿命評価試験により評価済みの供試接着剤Ａ（高寿命接着剤）、供試接着剤Ｂ（低寿命接着剤）の２種を用いた。この実際に大形建造物の屋上駆体面上に施工した防水シート施工物の寿命との対比により、接着力が低下しないならそれ以上の寿命と推定できる。
【００２４】
次に、まず供試接着剤Ａ、Ｂを塗布したコンクリート板１上へ供試防水シート２を貼り付け、接着する。
【００２５】
次に、貼り付けた供試防水シート２の端末部とコンクリート板１上との周辺にシール材３を貼り付けることにより接着サンプルとする。このような接着サンプルを供試接着剤Ａ、Ｂ系についてそれぞれ数十個ずつ作成する。
【００２６】
次に、このようにして作成した供試接着剤Ａ、Ｂ系についての接着サンプルを図１に示すようにサイクル劣化する。
【００２７】
（サイクル劣化条件）
１サイクルは図１のように（ａ）、（ｂ）、（ｃ）から成る。
【００２８】
（ａ）水分吸収
まず、接着サンプルを図１（ａ）のように水４が入っている水槽５内に入れ、コンクリート板１が中間位置まで漬かるように浸漬し、その状態で２４時間放置する。この２４時間放置によりコンクリート板１には水４が吸収される。
【００２９】
（ｂ）冷熱放置
次に、水槽５内より取り出した接着サンプルを図１（ｂ）のように−２０℃の低温恒温槽６内に入れ、２４時間放置する。
【００３０】
（ｃ）高熱放置
次に、低温恒温槽６より取り出した接着サンプルを図１（ｃ）のように８０℃の高温恒温槽７内に入れ、２４時間放置する。
【００３１】
（特性試験項目）
特性試験は接着サンプルのコンクリート板１から供試防水シート２を剥離したときの剥離力を接着力（kgf/２５mm）として求めた。
【００３２】
測定頻度はサイクル劣化前の初期接着力、１０サイクル劣化後の接着力、２０サイクル劣化後の接着力を求めた。
【００３３】
（特性試験結果）
表１はこれらの特性試験結果を示したものである。
【００３４】
【表１】
0003543609.tif 000002
【００３５】
表１から分かるよう供試接着剤Ａ（高寿命接着剤）を塗布した接着サンプルは２０サイクル劣化しても接着力が全く低下しない。従ってこの供試接着剤Ａは、先の防水シート施工物の寿命との対比により５年以上の寿命を有すると推定することができる。
【００３６】
これに対して供試接着剤Ｂ（低寿命接着剤）を塗布した接着サンプルは１０サイクル劣化によりその接着力が初期値の約１／２に低下し、また２０サイクル劣化によりその接着力が初期値の約１／３に低下した。
【００３７】
【発明の効果】
本発明の防水シート用接着剤の寿命評価試験方法により試験した評価結果は実際の防水シート施工物で長期間寿命評価した結果とほぼ近いものであり、工業上有用である。
【図面の簡単な説明】
【図１】本発明の防水シート用接着剤の寿命評価試験方法の一実施例を示した斜視説明図である。
【図２】図１に示されている接着サンプルの拡大斜視図である。
【符号の説明】
１  コンクリート板
２  供試防水シート
３  シール材
４  水
５  水槽
６  低温恒温槽
７  高温恒温槽
【図１】
0003543609.tif 000003
【図２】
0003543609.tif 000004